(57)【特許請求の範囲】
【請求項１】
レンチキュラーレンズシートとフレネルレンズシートとを組み合わせて構成され、液晶プロジェクタなどから光学像が投射される透過型スクリーンにおいて、
以下の第１光拡散シートと第２光拡散シートを備えており、
第１光拡散シートは、アクリル樹脂，ポリカーボネート樹脂，ポリエステル樹脂，ポリスチレン樹脂，ポリオレフィン樹脂，塩化ビニル樹脂，ポリイミド樹脂、またはこれらの樹脂のブレンド物または共重合体から選択される透光性を有する熱可塑性樹脂からなる厚さが５００〜１０００μｍの基材中に、アクリル系樹脂，スチレン系樹脂，シリコーン樹脂などの有機物あるいはこれらの樹脂を架橋させたポリマービーズから選択される有機系微粒子からなる平均粒子が５〜１５μｍの光拡散剤が５〜２０ｗｔ％含有されてなり、
第２光拡散シートは、アクリル樹脂，ポリカーボネート樹脂，ポリエステル樹脂，ポリスチレン樹脂，ポリオレフィン樹脂，塩化ビニル樹脂，ポリイミド樹脂、またはこれらの樹脂のブレンド物または共重合体から選択される透光性を有する熱可塑性樹脂からなる厚さが５０〜５００μｍの基材中に、珪素，アルミニウム，カルシウムあるいはこれらの酸化物を含む無機質粉末やガラスビーズから選択される無機系微粒子からなる平均粒子が２〜１０μｍの光拡散剤が１〜１０ｗｔ％含有されてなり、
前記第１光拡散シートと前記第２光拡散シートとが互いに接して積層された２層構成からなり、
前記第２光拡散シートの前記第１光拡散シートの反対側の面に、光硬化型樹脂からなるフレネルレンズ部が形成された光拡散シートを備えることを特徴とする透過型スクリーン。
【請求項２】
レンチキュラーレンズシートとフレネルレンズシートとを組み合わせて構成され、液晶プロジェクタなどから光学像が投射される透過型スクリーンにおいて、
以下の第１光拡散シートと第２光拡散シートを備えており、
第１光拡散シートは、アクリル樹脂，ポリカーボネート樹脂，ポリエステル樹脂，ポリスチレン樹脂，ポリオレフィン樹脂，塩化ビニル樹脂，ポリイミド樹脂、またはこれらの樹脂のブレンド物または共重合体から選択される透光性を有する熱可塑性樹脂からなる厚さが５００〜１０００μｍの基材中に、アクリル系樹脂，スチレン系樹脂，シリコーン樹脂などの有機物あるいはこれらの樹脂を架橋させたポリマービーズから選択される有機系微粒子からなる平均粒子が５〜１５μｍの光拡散剤が５〜２０ｗｔ％含有されてなり、
第２光拡散シートは、アクリル樹脂，ポリカーボネート樹脂，ポリエステル樹脂，ポリスチレン樹脂，ポリオレフィン樹脂，塩化ビニル樹脂，ポリイミド樹脂、またはこれらの樹脂のブレンド物または共重合体から選択される透光性を有する熱可塑性樹脂からなる厚さが５０〜５００μｍの基材中に、珪素，アルミニウム，カルシウムあるいはこれらの酸化物を含む無機質粉末やガラスビーズから選択される無機系微粒子からなる平均粒子が２〜１０μｍの光拡散剤が１〜１０ｗｔ％含有されてなり、
前記第１光拡散シートと前記第２光拡散シートとが互いに接して積層された２層構成からなり、
前記第２光拡散シートの前記第１光拡散シートの反対側の面に、光硬化型樹脂からなるレンチキュラーレンズ部が形成されたレンチキュラーシートが積層された光拡散シートを備えることを特徴とする透過型スクリーン。
【請求項３】
ポリエステル樹脂，ポリカーボネート樹脂，スチレン−アクリル共重合（ＭＳ）樹脂から選択され、紫外光領域での平均透過率が、３５０〜４００ｎｍで６０％以上、３００〜３５０ｎｍで８０％以下の範囲内にある透光性樹脂基材上に、光硬化型樹脂からなるフレネルレンズ部あるいはレンチキュラーレンズ部が形成されたレンズシートを、
前記第２光拡散シートの前記第１光拡散シートの反対側の面に積層した構成であることを特徴とする請求項１または２に記載の透過型スクリーン。
【請求項４】
レンチキュラーレンズシートとフレネルレンズシートとを組み合わせて構成され、液晶プロジェクタなどから光学像が投射される透過型スクリーンにおいて、
以下の第１光拡散シートと第２光拡散シートを備えており、
第１光拡散シートは、アクリル樹脂，ポリカーボネート樹脂，ポリエステル樹脂，ポリスチレン樹脂，ポリオレフィン樹脂，塩化ビニル樹脂，ポリイミド樹脂、またはこれらの樹脂のブレンド物または共重合体から選択される透光性を有する熱可塑性樹脂からなる厚さが５００〜１０００μｍの基材中に、アクリル系樹脂，スチレン系樹脂，シリコーン樹脂などの有機物あるいはこれらの樹脂を架橋させたポリマービーズから選択される有機系微粒子からなる平均粒子が５〜１５μｍの光拡散剤が５〜２０ｗｔ％含有されてなり、
第２光拡散シートは、アクリル樹脂，ポリカーボネート樹脂，ポリエステル樹脂，ポリスチレン樹脂，ポリオレフィン樹脂，塩化ビニル樹脂，ポリイミド樹脂、またはこれらの樹脂のブレンド物または共重合体から選択される透光性を有する熱可塑性樹脂からなる厚さが５０〜５００μｍの基材中に、珪素，アルミニウム，カルシウムあるいはこれらの酸化物を含む無機質粉末やガラスビーズから選択される無機系微粒子からなる平均粒子が２〜１０μｍの光拡散剤が１〜１０ｗｔ％含有されてなり、
第２光拡散シート／第１光拡散シート／第２光拡散シートからなる構成で互いに接して積層された３層構成からなる光拡散シートのいずれかの第２光拡散シートの面に、光硬化型樹脂からなるフレネルレンズ部あるいはレンチキュラーレンズ部が形成された光拡散シートを備えることを特徴とする透過型スクリーン。
【請求項５】
ポリエステル樹脂，ポリカーボネート樹脂，スチレン−アクリル共重合（ＭＳ）樹脂から選択され、紫外光領域での平均透過率が、３５０〜４００ｎｍで６０％以上、３００〜３５０ｎｍで８０％以下の範囲内にある透光性樹脂基材上に、光硬化型樹脂からなるフレネルレンズ部あるいはレンチキュラーレンズ部が形成されたレンズシートを、
３層構成からなる光拡散シートのいずれかの第２光拡散シートの面に積層した構成であることを特徴とする請求項４記載の透過型スクリーン。
【発明の詳細な説明】
【０００１】
【発明の属する技術分野】
本発明は、例えばＬＣＤ（液晶表示装置）やＤＭＤ（Ｄｉｇｉｔａｌ−Ｍｉｃｒｏｍｉｒｒｏｒ−Ｄｅｖｉｃｅ）等のようなセル構造を有する光学エンジンからの画像を投影するプロジェクションテレビ用スクリーンに関するものである。
なお、上記のほかに光学要素を有する光学物品にも使用できる。
【０００２】
【従来の技術】
従来のＣＲＴプロジェクタを具備する投射型プロジェクションテレビ９０（図５(５Ａ)参照）に用いられるスクリーン１２の一つとして、図５(５Ｂ)に示すように、通常、観察者側から順に、少なくとも両面に凹凸部を有するレンチキュラーレンズシート１６、フレネルレンズシート１５の、２枚のレンズシート部材から構成され、観察者側の最外面位置に平坦な保護板（図示せず）が配置される場合もある。
【０００３】
両面に凹凸部を有するレンチキュラーレンズシート１６は、垂直方向を長手方向とする縦長のシリンドリカルレンズを水平方向に連続して複数配列したレンズ部１６ａ、１６ｂを、両面に形成してなる構成のレンチキュラーレンズシートであり、３管式プロジェクタ１４から投射される映像光を、水平方向に屈折拡散させる作用を持つ投射側のレンズ部１６ａと、この投射側のレンズ部１６ａとの相乗作用により、水平方向に屈折拡散させる作用と、カラーシフトを修正する作用を持つ観察側のレンズ部１６ｂの両面凹凸部からなる。
また、両面に凹凸部を有するレンチキュラーレンズシート１６は、観察面側に凹凸があるため、ほこり、ゴミが付着しやすいため、この付着防止と、遮光層１６ｃを保護するため、保護板を配置される場合もある。
【０００４】
この両面に凹凸部を有するレンズシートは、押し出し法により成形されるため、両面のレンズの光軸があっていなければならない。一方、レンズのファインピッチ化が要求されている。具体的には、現状の０．７ｍｍ前後から０．３ｍｍ以下、さらに０．２ｍｍ以下のファインピッチ化が要求されている。これに伴い、プロジェクター用スクリーンとしては、視野が明るいことやコントラストを向上させるためファインピッチのレンチキュラーレンズに対応したブラックストライプからなる遮光層１６ｃ（ＢＳ）を付けることが必要となってきている。
しかしながら、熱プロセスを利用して成型したレンチキュラーレンズシートは、ＢＳを印刷法で設けなければならず、ファインピッチのレンチキュラーレンズシートの製造は困難であった。
【０００５】
また、映像光は、水平方向だけでなく、垂直方向にも視域を広げて、観察者に視覚させる必要がある。垂直方向の視域は、レンズによる屈折拡散作用でなく、光拡散剤による拡散作用により拡げることが行われている。具体的には、レンチキュラーレンズシートに、光拡散剤１６ｄを適用することが行われている。
【０００６】
光拡散剤の適用にあたっては、レンチキュラーレンズシート自体に光拡散剤を混入して、レンズシート光拡散剤を分散させたり、レンズシートとは別の部材として、光拡散剤を含むインキや粘着材等の塗布材をレンチキュラーレンズシートに塗布形成したり、光拡散剤を練り込んだ樹脂を押し出し成形したシートを、レンチキュラーレンズシートに積層する、などの手法が適宜採用されている。
【０００７】
【発明が解決しようとする課題】
ＣＲＴ透過型プロジェクションテレビに比較して、液晶透過型プロジェクションテレビは、投影レンズの投射瞳の径が小さいため、プロジェクターからの入射光の輝度が局所的に高くなる現象やシリンドリカルレンズの並設方向に縞状に明るく見える現象（ホットスポット現象という）、投影画像内に視覚される不要なちらつきの現象（シンチレーション現象という）が発生し易い。これらの現象を防止するために、光拡散性を高くする必要があり、１つの方法として、光拡散シートの厚みを厚くすることにより解決することができる。
しかしながら、高精細化の映像画質を得るためには、解像度の低下を招くという問題があった。
【０００８】
本発明は、上記課題に鑑みてなされたもので、投射型プロジェクションテレビ、特に高精細液晶パネルを用いた投射型プロジェクションテレビ等に使用可能な、ホットスポット現象やシンチレーション現象の発生が殆どなく、十分良好な視野角をもち、高解像度で高精細の投写映像を得ることができる透過型スクリーンを提供することを目的とする。
【０００９】
【課題を解決するための手段】
上記課題を解決するために、請求項１に係る発明による透過型スクリーンは、
レンチキュラーレンズシートとフレネルレンズシートとを組み合わせて構成され、液晶プロジェクタなどから光学像が投射される透過型スクリーンにおいて、
以下の第１光拡散シートと第２光拡散シートを備えており、
第１光拡散シートは、アクリル樹脂，ポリカーボネート樹脂，ポリエステル樹脂，ポリスチレン樹脂，ポリオレフィン樹脂，塩化ビニル樹脂，ポリイミド樹脂、またはこれらの樹脂のブレンド物または共重合体から選択される透光性を有する熱可塑性樹脂からなる厚さが５００〜１０００μｍの基材中に、アクリル系樹脂，スチレン系樹脂，シリコーン樹脂などの有機物あるいはこれらの樹脂を架橋させたポリマービーズから選択される有機系微粒子からなる平均粒子が５〜１５μｍの光拡散剤が５〜２０ｗｔ％含有されてなり、
第２光拡散シートは、アクリル樹脂，ポリカーボネート樹脂，ポリエステル樹脂，ポリスチレン樹脂，ポリオレフィン樹脂，塩化ビニル樹脂，ポリイミド樹脂、またはこれらの樹脂のブレンド物または共重合体から選択される透光性を有する熱可塑性樹脂からなる厚さが５０〜５００μｍの基材中に、珪素，アルミニウム，カルシウムあるいはこれらの酸化物を含む無機質粉末やガラスビーズから選択される無機系微粒子からなる平均粒子が２〜１０μｍの光拡散剤が１〜１０ｗｔ％含有されてなり、
前記第１光拡散シートと前記第２光拡散シートとが互いに接して積層された２層構成からなり、
前記第２光拡散シートの前記第１光拡散シートの反対側の面に、光硬化型樹脂からなるフレネルレンズ部が形成された光拡散シートを備えることを特徴とする。
【００１０】
請求項２に係る発明による透過型スクリーンは、
レンチキュラーレンズシートとフレネルレンズシートとを組み合わせて構成され、液晶プロジェクタなどから光学像が投射される透過型スクリーンにおいて、
以下の第１光拡散シートと第２光拡散シートを備えており、
第１光拡散シートは、アクリル樹脂，ポリカーボネート樹脂，ポリエステル樹脂，ポリスチレン樹脂，ポリオレフィン樹脂，塩化ビニル樹脂，ポリイミド樹脂、またはこれらの樹脂のブレンド物または共重合体から選択される透光性を有する熱可塑性樹脂からなる厚さが５００〜１０００μｍの基材中に、アクリル系樹脂，スチレン系樹脂，シリコーン樹脂などの有機物あるいはこれらの樹脂を架橋させたポリマービーズから選択される有機系微粒子からなる平均粒子が５〜１５μｍの光拡散剤が５〜２０ｗｔ％含有されてなり、
第２光拡散シートは、アクリル樹脂，ポリカーボネート樹脂，ポリエステル樹脂，ポリスチレン樹脂，ポリオレフィン樹脂，塩化ビニル樹脂，ポリイミド樹脂、またはこれらの樹脂のブレンド物または共重合体から選択される透光性を有する熱可塑性樹脂からなる厚さが５０〜５００μｍの基材中に、珪素，アルミニウム，カルシウムあるいはこれらの酸化物を含む無機質粉末やガラスビーズから選択される無機系微粒子からなる平均粒子が２〜１０μｍの光拡散剤が１〜１０ｗｔ％含有されてなり、
前記第１光拡散シートと前記第２光拡散シートとが互いに接して積層された２層構成からなり、
前記第２光拡散シートの前記第１光拡散シートの反対側の面に、光硬化型樹脂からなるレンチキュラーレンズ部が形成されたレンチキュラーシートが積層された光拡散シートを備えることを特徴とする。
【００１１】
請求項３に係る発明による透過型スクリーンは、
ポリエステル樹脂，ポリカーボネート樹脂，スチレン−アクリル共重合（ＭＳ）樹脂から選択され、紫外光領域での平均透過率が、３５０〜４００ｎｍで６０％以上、３００〜３５０ｎｍで８０％以下の範囲内にある透光性樹脂基材上に、光硬化型樹脂からなるフレネルレンズ部あるいはレンチキュラーレンズ部が形成されたレンズシートを、
前記第２光拡散シートの前記第１光拡散シートの反対側の面に積層した構成であることを特徴とする請求項１または２に記載の透過型スクリーンである。
【００１２】
請求項４に係る発明による透過型スクリーンは、
レンチキュラーレンズシートとフレネルレンズシートとを組み合わせて構成され、液晶プロジェクタなどから光学像が投射される透過型スクリーンにおいて、
以下の第１光拡散シートと第２光拡散シートを備えており、
第１光拡散シートは、アクリル樹脂，ポリカーボネート樹脂，ポリエステル樹脂，ポリスチレン樹脂，ポリオレフィン樹脂，塩化ビニル樹脂，ポリイミド樹脂、またはこれらの樹脂のブレンド物または共重合体から選択される透光性を有する熱可塑性樹脂からなる厚さが５００〜１０００μｍの基材中に、アクリル系樹脂，スチレン系樹脂，シリコーン樹脂などの有機物あるいはこれらの樹脂を架橋させたポリマービーズから選択される有機系微粒子からなる平均粒子が５〜１５μｍの光拡散剤が５〜２０ｗｔ％含有されてなり、
第２光拡散シートは、アクリル樹脂，ポリカーボネート樹脂，ポリエステル樹脂，ポリスチレン樹脂，ポリオレフィン樹脂，塩化ビニル樹脂，ポリイミド樹脂、またはこれらの樹脂のブレンド物または共重合体から選択される透光性を有する熱可塑性樹脂からなる厚さが５０〜５００μｍの基材中に、珪素，アルミニウム，カルシウムあるいはこれらの酸化物を含む無機質粉末やガラスビーズから選択される無機系微粒子からなる平均粒子が２〜１０μｍの光拡散剤が１〜１０ｗｔ％含有されてなり、
第２光拡散シート／第１光拡散シート／第２光拡散シートからなる構成で互いに接して積層された３層構成からなる光拡散シートのいずれかの第２光拡散シートの面に、光硬化型樹脂からなるフレネルレンズ部あるいはレンチキュラーレンズ部が形成された光拡散シートを備えることを特徴とする。
【００１３】
請求項５に係る発明による透過型スクリーンは、
ポリエステル樹脂，ポリカーボネート樹脂，スチレン−アクリル共重合（ＭＳ）樹脂から選択され、紫外光領域での平均透過率が、３５０〜４００ｎｍで６０％以上、３００〜３５０ｎｍで８０％以下の範囲内にある透光性樹脂基材上に、光硬化型樹脂からなるフレネルレンズ部あるいはレンチキュラーレンズ部が形成されたレンズシートを、
３層構成からなる光拡散シートのいずれかの第２光拡散シートの面に積層した構成であることを特徴とする請求項４記載の透過型スクリーンである。
【００１７】
【発明の実施の形態】
以下、本発明の好ましい実施形態について図を参照して説明する。
図１は、本発明の透過型スクリーンにおける第１の実施例としての光拡散シートの構成を示した模式断面図である。
本発明の透過型スクリーンにおける光拡散シートは、光拡散シート厚さ５００〜１０００μｍの第１の光拡散シート１と厚さ５０〜５０００μｍの第２の光拡散シート２とが互いに接して積層されている構成のものであって、第１の光拡散シート１は、透光性プラスチックからなる第１基材１ａ中に、平均粒子が５〜１５μｍの有機系微粒子からなる第１光拡散剤１ｂが５〜２０ｗｔ％含有されている。また、第２の光拡散シート２は、透光性プラスチックからなる第２基材２ａ中に、平均粒子が２〜１０μｍの無機系微粒子からなる第２光拡散剤２ｂが１〜１０ｗｔ％含有されている。図１（１Ａ）に示すように、透過型スクリーンにおける本発明の一実施例としての光拡散シート２０は、第１の光拡散シート１と第２の光拡散シート２とが互いに接して２層構成からなる。あるいは、図１（１Ｂ）に示すように、上記第１の光拡散シート１と第２の光拡散シート２とが、第２の光拡散シート２／第１の光拡散シート１／第２の光拡散シート２からなる構成で互いに接して積層されている３層構成の光拡散シート３０である。
【００１８】
第１基材１ａ及び第２基材２ａとしては、例えばアクリル樹脂、ポリカーボネート樹脂、ポリエステル樹脂、ポリスチレン樹脂、ポリオレフィン樹脂、塩化ビニル樹脂、ポリイミド樹脂、またはこれらの樹脂のブレンド物または共重合体等の透光性を有する熱可塑性樹脂を使用することができる。
【００１９】
第１光拡散剤１ｂとしては、アクリル系樹脂、スチレン系樹脂、シリコーン樹脂などの有機物あるいはこれらの樹脂を架橋させたポリマービーズ等の平均粒子が５〜１５μｍの有機系微粒子を使用することができる。基材中に光拡散剤が５〜２０ｗｔ％含有する。
【００２０】
第２光拡散剤２ｂとしては、珪素、アルミニウム、カルシウムあるいはこれらの酸化物を含む無機質粉末やガラスビーズなどの無機物からなる平均粒子が２〜１０μｍの無機系微粒子を使用することができる。基材中に光拡散剤が１〜１０ｗｔ％含有する。
【００２１】
図２は、本発明の透過型スクリーンにおける本発明のレンズ部を有する光拡散シートの構成を示した模式断面図である。
図２（２Ａ）に示すように、前記第２光拡散シート２の前記第１光拡散シート１の反対側の面に透光性基材３ｂにフレネルレンズ３ａを備えたフレネルレンズ部３が形成されており、該フレネルレンズ部が光硬化型樹脂からなる光拡散シート４０である。この場合、プロジェクタからの投射光が拡散シートに入射する際、形状がランダムな無機系微粒子が分散された第２光拡散シート２に入射すると表面拡散が多く、その迷光によるノイズおよび光量損失が生ずるために、第２光拡散シート２側にフレネルレンズ３ａを形成する。すなわち、プロジェクタ側には有機系微粒子が分散された第１光拡散シート１を向かせるのが好ましい。
あるいは、図２（２Ｂ）に示すように、前記第２光拡散シート２の前記第１光拡散シート１の反対側の面にレンチキュラーレンズ４ａを備えたレンチキュラーレンズ部４が形成されており、該レンチキュラーレンズ部が光硬化型樹脂からなり、さらに、レンズ面と反対側の平坦面にストライプ状の遮光層４ｃを設けてなる光拡散シート５０である。
【００２２】
また、図３は、透過型スクリーンにおいて、本発明のレンズ部を有する光拡散シートの別の構成を示した模式断面図である。
図３（３Ａ）に示すように、第２光拡散シート２／第１の光拡散シート１／第２光拡散シート２からなる構成で互いに接して積層されているいずれかの第２光拡散シート２の面に透光性基材３ｂにフレネルレンズ３ａを備えたフレネルレンズ部３が形成されており、該フレネルレンズ部が光硬化型樹脂からなる光拡散シート６０である。あるいは、図３（３Ｂ）に示すように、第２光拡散シート２／第１の光拡散シート１／第２光拡散シート２からなる構成で互いに接して積層されているいずれかの第２光拡散シート２の面にレンチキュラーレンズ４ａを備えたレンチキュラーレンズ部４が形成されており、該レンチキュラーレンズ部が光硬化型樹脂からなり、レンズ面と反対側の平坦面にストライプ状の遮光層４ｃを設けてなる光拡散シート７０である。
【００２３】
上記のレンズ部３，４を形成する光硬化型樹脂としては、紫外線硬化型樹脂を使用することが好ましい。この紫外線硬化型樹脂としては、２官能性ウレタンアクリレートオリゴマー、単官能性アクリレートモノマー、２官能性アクリレートモノマー、光重合開始剤の成分を含む組成物とすることが好ましい。
【００２４】
上記フレネルレンズおよびレンチキュラーレンズの光硬化型樹脂からなるレンズ部は、レンズと逆形状の金型を別途作製し、紫外線硬化型樹脂を金型上に塗布し、透光性樹脂基材３ｂ，４ｂを塗布面に積層、加圧した後、透光性拡散シートを介して紫外線を照射し、硬化させることで、該シート上に前記樹脂の硬化物からなるフレンズ部が形成される。
【００２５】
上記透光性樹脂基材３ｂ，４ｂとしては、紫外光領域での平均透過率が３５０〜４００ｎｍで６０％以上、３００〜３５０ｎｍで８０％以下の範囲内にあるものを使用する。この範疇にあるものとしては、ポリエステル樹脂、ポリカーボネート樹脂、スチレン−アクリル共重合（ＭＳ）樹脂などのシートやフィルムが挙げられる。特に、ポリエステルフィルムが好適に使用される。
【００２６】
紫外線硬化型樹脂の塗布方法は、特に限定されるものではないが、ナイフコート、ダイコート、カーテンコートなどの塗布方法が望ましい。なお、塗布厚は、樹脂の粘度や塗布速度によって調整することができる。
【００２７】
次ぎに、レンチキュラーレンズ４ａと反対側の透光性樹脂基材４ｂの平坦面にストライプ状の遮光層４ｃを設ける方法としては、上記透光性樹脂基材４ｂの平坦面に、粘着性を有し、紫外線の照射によってその粘着性が消失する特性を持つ紫外線硬化型樹脂フィルムをラミネートする。レンチキュラーレンズ４ａを介して紫外線を照射した後、全面に黒色の粉末トナーを散布または黒色の着色層を有する転写シートを重ね合わせ、レンズ作用によって集光して硬化した部分以外の紫外線硬化樹脂フィルムの未硬化部分の前記樹脂の粘着性を利用して、前記黒色粉末トナーまたは前記黒色着色層を未硬化部分のみに付着させ、ストライプ状の黒色の遮光層４ｃを形成する。
【００２８】
黒色粉末トナーとしては、黒色の色素、顔料、カーボン、金属塩、あるいは黒色に着色したアクリル樹脂、有機シリコーン樹脂、ポリスチレン樹脂、尿素樹脂、ホルムアルデヒド縮合物等が挙げられるが、特に限定されるものではない。必要に応じて、２種類以上の黒色粉末トナーを組み合わせて使用してもよい。黒色着色層を有する転写シートは、転写シートの材質、構成等に特に限定されるものではなく汎用の転写シートが使用可能である。
形成される遮光層４ｃは、実際のレンチキュラーレンズへの紫外線線の照射による非集光部に対してであり、真に遮光層の形成が必要な箇所、すなわち映像光の通過しない領域に、確実な位置精度で形成できる。
【００２９】
第１の光拡散シート１、第２の光拡散シート２およびレンズ部３，４をお互いに接して積層する方法として、粘着剤を使用することができるが、その材質や構成等に特に限定されるものではなく汎用の粘着剤が使用可能である。好ましくは、アクリル系、エチレンビニルアセテート系などの粘着剤を挙げることができる。また、粘着剤の代わりに紫外線硬化型接着剤を使用することも可能である。
【００３０】
図４は、一例として、レンチキュラーレンズを備えた本発明の光拡散シート５０とフレネルレンズシート９０を組み合わせた構成の透過型スクリーン５を液晶パネルを用いた投射型プロジェクションテレビ８０に搭載した模式断面図である。
レンチキュラーレンズを備えた本発明の光拡散シート５０を用いた構成の透過型スクリーンであることから、観察される投写映像は、ホットスポット現象やシンチレーション現象の発生が殆どなく、十分良好な視野角をもち、高解像度で高精細の投写映像を得ることができた。
【００３１】
上記透過型スクリーンの観察側の最外平坦面にに反射防止、擦傷防止、帯電防止等の処理を施すこともできる。
【００３２】
【発明の効果】
本発明により、第１基材中に特定の平均粒径を持つ第１光拡散剤を所定量含有させた所定厚さの第１の光拡散シートと、第２基材中に特定の平均粒径を持つ第２光拡散剤を所定量含有させた所定厚さの第２の光拡散シートとを組み合わせたことで、液晶プロジェクター等の光学像を投写する際、ホットスポット現象やシンチレーション現象の発生が殆どなく、十分良好な視野角をもち、高解像度で高精細の投写映像を得ることが可能で、更に従来の拡散板に比較して、その厚さを薄くすることができることから、低コスト化が可能である。
【図面の簡単な説明】
【図１】本発明の透過型スクリーンにおいて第１の実施例としての光拡散シートの構成を示した模式断面図である。
【図２】本発明の透過型スクリーンにおいて第２の実施例としての光拡散シートの構成を示した模式断面図である。
【図３】本発明の透過型スクリーンにおいて第３の実施例としての光拡散シートの構成を示した模式断面図である。
【図４】本発明の透過型スクリーンを搭載した液晶パネルを用いた投射型プロジェクションテレビである。
【図５】従来の透過型スクリーンとそれを搭載したＣＲＴ投射型プロジェクションテレビである。
【符号の説明】
１・・・第１の光拡散シート
２・・・第２の光拡散シート
１ａ・・・第１基材
１ｂ・・・第１光拡散剤
２ａ・・・第２基材
２ｂ・・・第２光拡散剤
３・・・フレネルレンズ部
３ａ・・・フレネルレンズ
３ｂ、４ｂ・・・透光性基材
４・・・レンチキュラーレンズ部
４ａ、１６ａ、１６ｂ・・・レンチキュラーレンズ
４ｃ、１６ｃ・・・遮光層
５、１２・・・透過型スクリーン
６、８、１３・・・ミラー
７・・・投射レンズ
９・・・液晶パネル
１０・・・光学機構部
１１・・・光源ランプ
１４・・・投射管（ＣＲＴ）
１５、９０・・・フレネルレンズ板
１６・・・両面レンチキュラーレンズ板
１６ｄ・・・拡散剤
２０、３０、４０、５０、６０、７０・・・積層光拡散シート
８０・・・液晶パネルを用いた投射型プロジェクションテレビ
１００・・・ＣＲＴ投射型プロジェクションテレビ
【図１】
0003818125.tif 000002
【図２】
0003818125.tif 000003
【図３】
0003818125.tif 000004
【図４】
0003818125.tif 000005
【図５】
0003818125.tif 000006